(57)【要約】【課題】証券やカード媒体、またはパスポートや査証などの個人認証媒体などにおいて、その使用期間が５〜１０年という長きに渡って使用されるものにおいては、その使用期間の間に、各媒体の表面に偽造防止目的で設けられたホログラムなどのＯＶＤ(Optical Variable Device)の表層に欠けや傷が入ることにより、ＯＶＤ効果の視認性が損なわれることがあった。これにより、真贋判定の簡便性も損なわれていたことから、欠けや傷の目立たないＯＶＤ構成を提供することを目的とする。【解決手段】証券やカード媒体、またはパスポートや査証などの個人認証媒体上にホログラムオーバーレイが転写された認証媒体において、ホログラムオーバーレイ転写後の表層をマット調とすることで、認証媒体表層の欠けや傷といった欠陥を目立たなくすることができる。【選択図】図２
2017007198.tif 000002
【特許請求の範囲】
【請求項１】
被転写体に対し、熱転写によって回折光からなる画像を付与するホログラムオーバーレイであって、
前記ホログラムオーバーレイは、基材と、その基材の一方の面にフィラーを含有した離型層と、受像層が積層され、受像層上にレリーフ構造形成群が形成されて成り、
前記レリーフ構造形成群は、空間周波数の異なる複数個のレリーフ構造形成セルから成り、
前記レリーフ構造形成セルは、少なくとも光を回折する微細凹凸が形成された回折構造形成層と無機反射層と接着層とが順に積層されていることを特徴とするホログラムオーバーレイ。
【請求項２】
請求項１に記載のホログラムオーバーレイを用いたことを特徴とする証券。
【請求項３】
請求項１に記載のホログラムオーバーレイを用いたことを特徴とするカード媒体。
【請求項４】
請求項１に記載のホログラムオーバーレイを用いたことを特徴とする認証媒体。
【請求項５】
請求項１に記載のホログラムオーバーレイを用いたことを特徴とする冊子。
【発明の詳細な説明】
【技術分野】
【０００１】
本発明は、証券やカード媒体、またはパスポートや査証などの中の個人認証媒体上にホログラムオーバーレイが転写された認証媒体に関わるものであり、ホログラムオーバーレイ転写後の表層がマット調となることで、認証媒体表面の欠けや傷といった欠陥の視認性を低下させることを目的とする。加えて、正当な所有者の顔などの個人識別情報を、回折構造を設けた構造体とオンデマンド印刷技術を組み合わせたものに関し、ホログラムオーバーレイ表面のマット調による凹凸によって回折構造からの回折光を散乱させて視域を広げることにより、情報認証を実施する審査官が識別しやすくなることを目的とする。
【背景技術】
【０００２】
パスポート及びＩＤ（Identification）カードなどの個人認証媒体の多くは、目視による個人認証を可能とするために、顔画像を使用している。例えば、パスポートでは、従来、顔画像を焼き付けた印画紙を冊子体に貼り付けていた。しかしながら、そのようなパスポートには、写真印画の貼り替えによる改竄の恐れがある。
【０００３】
このような理由で、近年では、顔画像の情報をデジタル化し、これを冊子体上に再現することが行われている。この画像再現方法には、例えば、昇華性（熱移行性）染料を用いた昇華転写タイプや顔料を分散させた樹脂型溶融タイプあるいはワックス溶融タイプなどの転写リボンによる感熱転写記録法、あるいは電子写真法などが検討されている。
パスポートへの画像再現方法としては、上記方式以外に、インクジェットプリンターによる記録法や（例えば、特許文献１参照）、ＣＯ2もしくはＹＡＧレーザーおよび感熱発色剤を使用したレーザー印字記録法（例えば、特許文献２参照）、さらには基材中に存在する炭素（Ｃ）を利用して基材の深さ方向にも印字記録するレーザーエングレービング印字記録法（例えば、特許文献３参照）などがある。
【０００４】
さらに、この種の認識データの入った認証媒体としては、画像データに基づいて形成された画像パターンをポリ塩化ビニルなどのカード基材上に備えたもの、あるいは上記画像パターンに加えてホログラムや回折格子あるいは多層干渉を用いた光学的薄膜（光学設計によりカラーシフト等の効果が得られる）を用いることによる画像に代表されるいわゆるＯＶＤ（Optical Variable Device）画像を具備するもの等が知られている。
【０００５】
これらホログラムや回折格子のＯＶＤ技術は、高度な製造技術を要し、複製の有効な偽造防止手段としてクレジットカード、ＩＤカード、プリペイドカード等のカード類に利用されてきた。これらＯＶＤを物品に貼着するための手段として従来から転写箔を用いて転写形成するといった方法が採られている。この種の転写は、支持体上に剥離層、ホログラムや回折格子の画像パターンが形成されているレリーフ層と、公知の薄膜形成手段により形成される反射層、接着層を順次接着してなる構成のものが知られている。これら、転写箔に刻まれたＯＶＤパターン（ホログラムおよび回折格子パターン）は、微小な凹凸パターンをニッケル製のプレス版に複製し、レリーフ層に加熱押圧するという周知の方法により大量複製が行われる。
【０００６】
このようにして得られたホログラムまたは回折格子構造物は、偽造防止手段としてクレジットカード、キャッシュカード、会員証カード、社員証カード、プリペイドカード、運転免許証等の各種カード類、商品券、ギフト券、株券等の各種証券類や申込用紙、領収書、複写伝票等の各種帳票類や、パスポート、通帳、年金手帳等の各種冊子類の他、本や手帳などの表紙やパネル等のディスプレイ用途等の一部または全体に貼着して使用されてい
る。
【０００７】
このようなホログラムまたは回折格子構造物を偽造防止手段として貼付する物品は一般的に５〜１０年の中長期の期間で使われるため、長期使用において表面の欠けや傷といった転写体の欠陥が目立つことがある。そのため、ホログラムまたは回折格子構造物を観察する際の光源の反射光を程よく散乱させ、傷の視認性を低下させることが望まれる。更に、情報認証を実施する審査官等が、識別を容易に行えることが望まれる。
【先行技術文献】
【特許文献】
【０００８】
【特許文献１】特開２００２−２２６７４０号公報
【特許文献２】特開昭４９−１３１１４２号公報
【特許文献３】特開２００６−１２３１７４号公報
【発明の概要】
【発明が解決しようとする課題】
【０００９】
本発明の目的は、前記従来の技術の問題点に鑑みてなされた発明であり、高セキュリティ性を必要とされる認証媒体（代表例としてはパスポート、査証、あるいは各種カード類、等）に対して、表面の欠けや傷の視認性を低下させる方法の一つを提供するもので、かつ情報認証を実施する審査官などが識別しやすくなることを目的とする。
【課題を解決するための手段】
【００１０】
上記課題を達成すべく成された請求項１に記載の発明は、被転写体に対し、熱転写によって回折光からなる任意の画像を付与するホログラムオーバーレイであって、
前記ホログラムオーバーレイは、少なくとも基材と、その基材の一方の面にフィラーを含有した離型層と、受像層が積層され、受像層上にレリーフ構造形成群が形成されて成り、前記レリーフ構造形成群は、空間周波数の異なる複数個のレリーフ構造形成セルから成り、
前記レリーフ構造形成セルは、少なくとも光を回折する微細凹凸が形成された回折構造形成層と無機反射層と接着層とが順に積層されていることを特徴とするホログラムオーバーレイである。
【００１１】
次に、請求項２に記載の発明は、請求項１に記載のホログラムオーバーレイを用いたことを特徴とする証券である。
【００１２】
請求項３に記載の発明は、請求項１に記載のホログラムオーバーレイを用いたことを特徴とするカード媒体である。
【００１３】
請求項４に記載の発明は、請求項１に記載のホログラムオーバーレイを用いたことを特徴とする認証媒体である。
【００１４】
請求項５に記載の発明は、請求項１に記載のホログラムオーバーレイを用いたことを特徴とする冊子である。
【発明の効果】
【００１５】
本発明によれば、紙やポリカーボネート樹脂、塩化ビニル樹脂などを被転写基材とした証券やカード媒体、またはパスポートや査証などの個人認証媒体上にホログラムオーバーレイが転写された認証媒体において、表面の欠けや傷といった欠陥の視認性を低下させることができる。加えて正当な所有者の顔などの個人識別情報を、回折構造を設けた構造体とオンデマンド印刷技術を組み合わせて画像形成したものに関し、ホログラムオーバーレ
イ表面の凹凸によって回折構造からの回折光を散乱させて視域を広げることにより、情報認証を実施する審査官が容易に識別できる。
【００１６】
請求項１に対応する発明によれば、ポリエチレン、ポリカーボネート、紙などの基材へ熱転写する際、ホログラムオーバーレイの離型層にフィラーを含有させることによって、転写されたホログラムオーバーレイの表層にマット調の凹凸が生じ、入射光源の反射光を程よく分散させることができ、欠けや傷の観察がされにくくなる。また、上記表層に生じた凹凸によってホログラムまたは回折格子構造物からの回折光の視域を広げることができ、情報認証を実施する審査官などが識別しやすくなる。
【図面の簡単な説明】
【００１７】
【図１】本発明の一態様に関わるホログラムオーバーレイを概略的に示す断面図である。
【図２】本発明の一態様に関わるホログラムオーバーレイの他の一例を概略的に示す断面図である。
【図３】図１あるいは図２に示すレリーフ構造形成セルの一例を概略的に示す断面図である。
【図４】図３に示すレリーフ構造形成セルを形成する方法を概略的に示す断面図である  。
【図５】図１あるいは図２に示すホログラムオーバーレイを被転写体に転写する方法を概略的に示す断面図である。
【図６】図１あるいは図２に示すホログラムオーバーレイを熱転写して作製した被転写体の一例を概略的に示す平面図である。
【図７】図１あるいは図２に示すホログラムオーバーレイを熱転写して作製した被転写体の他の一例を概略的に示す平面図である。
【発明を実施するための形態】
【００１８】
以下、本発明の実施形態について、図面を参照して詳細に説明する。
【００１９】
図１あるいは図２は、本発明の一態様に関わるホログラムオーバーレイ１００を概略的に示す断面図である。このホログラムオーバーレイ１００の基材１１は、一方の面にフィラーを含有した離型層１２が設けられ、離型層上に受像層１３が積層され、、受像層上にレリーフ構造形成群１４が形成されている。
【００２０】
図１あるいは図２においてレリーフ構造形成群１４は、空間周波数のことなるレリーフ構造形成セル１４ａ、１４ｂ、１４ｃより成る。正当な所有者の顔などの個人識別情報は、レリーフ構造形成セル１４ａ、１４ｂ、１４ｃの組み合わせによりカラー表示される。レリーフ構造セル１４ａ、１４ｂ、１４ｃの構造及び形成方法については、後で詳述する。
【００２１】
基材１１は、例えば樹脂フィルム又はシートであり、例えば、ポリエチレンテレフタレート（ＰＥＴ）、ポリエチレンナフタレート（ＰＥＮ）、ポリプロピレン（ＰＰ）、ポリカーボネート（ＰＣ）、ポリメチルメタクリレート（ＰＭＭＡ）、ポリエチレン（ＰＥ）等のプラスチック材料から成る。
【００２２】
また、これらの基材１１の少なくとも片面に、コロナ処理や易接着層設置などの密着性を向上させる処理が施してあっても良い。
【００２３】
基材１１に形成されているフィラーを有した離型層１２は、基材１１との密着性を安定化すると共に、熱転写時に優れた離型性を示し、被転写体となるパスポートや査証などの
個人認証媒体の基材２１に対するホログラムオーバーレイの転写を容易にする。更に、基材側からの剥離時にホログラムオーバーレイの表層に凹凸を生じさせるため、ホログラムオーバーレイを転写した個人認証媒体において、表面の欠けや傷といった欠陥の視認性を低下させる役割を持つものである。
【００２４】
フィラーを有した離型層１２の材料としては、例えば、シリコン変性アクリルウレタン樹脂にフィラーを含有させたものなどが使用可能である。
【００２５】
シリコン変性アクリルウレタン樹脂からなる離型層１２の作製方法としては、例えば、アクリルポリオール樹脂と、水酸基を含有するアクリルシリコン樹脂とイソシアネート化合物とからなるインキ組成物を基材フィルム１の一方の面に塗布し、その後、架橋させる方法がある。なお、水酸基を含有するアクリルシリコン樹脂の推奨配合量は、アクリルポリオール樹脂に対して２重量％〜３０重量％の範囲が望ましい。
【００２６】
また、前記離型層１２に含有させるフィラーとしては、種々の無機フィラーや樹脂フィラーを用いることができる。無機フィラーとしては、シリカ、酸化チタン、アルミナ、炭酸カルシウム、酸化カルシウム、沈降性硫酸バリウム、タルク、ガラスビーズ、酸化亜鉛などを使用することができる。一方、有機フィラーとしては、メラミン樹脂系、フェノール樹脂系、シリコーン樹脂系、架橋ポリメタクリル酸エステル樹脂系、架橋スチレン・アクリル共重合樹脂系、ポリアクリロニトリル系、エチレン・アクリル酸共重合系、架橋スチレン樹脂系、ウレタン樹脂系、ナイロン樹脂系、ＰＴＦＥ（Polytetrafluoroethylene）などのフッ素化合物系、脂肪酸金属塩、ワックス類などの様々な材料をフィラーとして添加することが可能である。
【００２７】
これらのフィラーを含有した離型層１２は、成型品表面をマット調にすることが可能である。離型層にフィラーによる微細な凹凸を形成することで、剥離後の受像層１３に凹凸が形成され、オーバーレイ表面がマット調となる。なお、良好なマット調外観とするためには、含有させるフィラーの粒径は０．1〜５μｍ程度が望ましく、更に望ましくは０．５〜２μｍである。フィラーの添加量としては、樹脂に対して１〜１０Ｗｔ％程度が望ましい。また、フィラーを有した離型層１２の厚さは、０．５〜５μｍの範囲が望ましい。フィラーを有した離型層１２は、剥離後の受像層１３に凹凸を形成させることで、レリーフ構造形成群１４からの回折光の視域を広げる役割を持つ。そのため正当な所有者の顔などの個人識別情報を、回折構造設けた構造体とオンデマンド印刷技術を組み合わせて表示したものに関して、表示体の上下及び／または左右方向での色ズレを防ぐことができ、情報認証を実施する審査官などが識別しやすくなる。
受像層１３は、フィラー有した離型層１２を含む基材１１上に形成されており、受像層１３の離型層１２が積層されているのとは反対の面に積層されるレリーフ構造形成群１４との接着層性を高め、レリーフ構造形成群１４による画像形成の安定化を図るものである。
【００２８】
受像層１３として例えば、ポリエステルポリオール、ポリエーテルポリオール、ポリカーボネートポリオール、アクリルポリオール、ポリウレタンなどの樹脂類を挙げることができるが、これらに限定されるものではない。また受像層１３の厚さは、０．５〜５μｍの範囲が好ましい。
【００２９】
更に、離型層１２と受像層１３との間に、前記離型層と剥離可能に剥離層などの中間層を設けても良く、これにより、被転写体の耐久性向上を図ることができる。
【００３０】
レリーフ構造形成群１４は、二種以上のレリーフ構造形成セルから構成されており、例えば、そのレリーフ構造形成セルを１４ａ、１４ｂ、１４ｃとすることができる。
【００３１】
レリーフ構造形成セル１４ａ、１４ｂ、１４ｃは、それぞれホログラム及び／または回折格子を含んでいる。このレリーフ構造形成セルのホログラム及び／または回折格子構造のパラメータとしては、
（１）レリーフ構造の空間周波数（格子線のピッチ；単位長さあたりの格子線の本数）
（２）レリーフ構造の方向（格子線の方向）
があり、上記（１）に応じて、その画像セルが光って見える色が変化し、上記（２）に応じて、その画像セルが光って見える方向が変化する。
【００３２】
レリーフ構造形成セル１４ａ、１４ｂ、１４ｃは、上記（１）、（２）のパラメータの内、少なくとも上記（１）パラメータが一つ以上異なる構造を持っている。
【００３３】
図３は、図１及び図２に示すレリーフ構造形成セルの一例を概略的に示す断面図である。このレリーフ構造形成セルは、少なくとも剥離層１４２、レリーフ構造形成層１４４、無機反射層１４５、接着層１４６が順に積層されて形成されている。
【００３４】
レリーフ構造形成セルをホログラムオーバーレイ１００の受像層１３に設ける方法は、後ほど詳述するが、レリーフ構造形成セルは、あらかじめポリエチレンテレフタレート（ＰＥＴ）などの支持体１４１上に設けられており、剥離層１４２は、ホログラムオーバーレイ１００の受像層１３上にレリーフ構造形成群１４を形成する際、前記支持体からの剥離を安定化する役割を果たしている。
【００３５】
また剥離層１４２は、光透過性を有しており、典型的には透明であることが望ましい。そこで、剥離層１４２の材料としては、例えば、ポリカーボネート樹脂、アクリル系樹脂、フッ素系アクリル樹脂、アクリルシリコン樹脂、エポキシアクリレート樹脂、ポリスチレン樹脂、シクロオレフィンポリマー、メチルスチレン樹脂、フルオレン樹脂、ポリアセタール樹脂等の熱可塑性樹脂にシリコンやフッ素系の添加剤、あるいはポリエステル樹脂やＷＡＸなどを添加したものなどを挙げることができるが、これらに限定されるものではない。
【００３６】
レリーフ構造形成層１４４は、回折構造としてホログラム及び回折格子の少なくとも一方を含んでいる。レリーフ構造形成層１４４の材料は、屈折率１．３〜１．５程度で透明な樹脂が好適であり、例えばウレタン樹脂、ポリカーボネート樹脂、ポリスチレン樹脂、ポリ塩化ビニル樹脂等の熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、メラミン（メタ）アクリレート、トリアジン（メタ）アクリレート等の熱硬化性樹脂、あるいはこれらの混合物、さらにはラジカル重合性不飽和基を有する熱成型性材料等が使用可能である。
【００３７】
無機反射層１４５は、例えば、真空蒸着法やスパッタリング法、イオンプレーティング法などの公知の薄膜形成法が適用可能であり、層厚としては１０〜１５０ｎｍの範囲が好ましい。
【００３８】
無機反射層１４５の材料としては、屈折率がレリーフ構造形成層１４４よりも高く、透明性を有する材料が好適である。特に、屈折率が２．０以上であるＺｎＳ、ＴｉＯ2、ＰｂＴｉＯ2、ＺｒＯ、ＺｎＴｅ、ＰｂＣｒＯ4等を用いることが望ましい。これは、レリーフ構造形成層１４４との屈折率差が小さいと、レリーフ構造形成層１４４のホログラムもしくは回折格子による回折光の視覚効果が弱まってしまうためである。具体的には、レリーフ構造形成層１４４と透明反射層１４５の屈折率差は少なくとも０．５以上あることが望ましい。
【００３９】
接着層１４６は、無機反射層１４５上に積層されており、接着層１４６の材料としては、例えばアクリル樹脂、エポキシ樹脂、ウレタン樹脂、ポリエステル樹脂、塩化ビニル−酢酸ビニル共重合体、塩素化ＰＰなどの熱可塑性樹脂を単独または複数の混合物として使用することができる。また、これらにシリカ、タルク、炭酸カルシウム、などのフィラーを添加しても良い。
【００４０】
図４は、図３に示すレリーフ構造形成セルをホログラムオーバーレイの被転写部１１０に転写して、図１あるいは図２に示すホログラムオーバーレイ１００を得る転写方法を概略的に示す断面図である。
【００４１】
ホログラムオーバーレイ１００の形成は、支持体１４１上に積層されているレリーフ構造形成セルをホログラムオーバーレイ１００の被転写部１１０の表面上に支持体１４１が上側となるように置き、支持体１４１の上面に熱圧１５を加えることで得られる。具体的には、熱圧１５が加えられたレリーフ構造形成セルのみがホログラムオーバーレイの被転写部１１０の表面上に転写されるため、被転写部１１０の表面上の所要位置に転写を行うことができる。このようにして、所有者の顔などの個人識別情報を設けたホログラムオーバーレイ１００を作製できる。
【００４２】
図５は、図１あるいは図２に示すホログラムオーバーレイを被転写体２０に転写する方法を概略的に示す断面図である。まず、図５（Ａ）に示すように、ホログラムオーバーレイ１００を被転写体２０の表面上にホログラムオーバーレイ１００の基材１１が上側となるように置き、ホログラムオーバーレイ１００の上面に熱圧２５を図中に示す破線の間で加える。その後、熱圧２５が加えられた部分を被転写２０から引き剥がすと、熱圧２５が加えられた部分のフィラーを有する離型層１２と受像層１３との間で剥離が生じ、被転写体２０の表面上に転写される。
【００４３】
これにより、図５（Ｂ）に示すように、熱圧２５が加えられた部分のホログラムオーバーレイ１００のみが被転写体２０の表面上に転写された証券、カード媒体、個人認証媒体及び冊子を得ることができる。
【００４４】
図６は、上記ホログラムオーバーレイ１００を熱転写して作製したパスポート冊子の一例を概略的に示した平面図である。また図７は、上記ホログラムオーバーレイ１００を熱転写して作製したカード媒体の一例を概略的に示した平面図である。熱転写には、例えばホットスタンプを利用する。なお、ホットスタンプを利用した熱転写の代わりに熱ロールを利用した熱転写を行っても良い。
【００４５】
上記のようにして作製された証券、カード媒体、個人認証媒体及び冊子について、ホログラムオーバーレイが転写されている部分においては、フィラーを有する離型層と剥離した時に受像層１３の表面上に形成される凹凸によってマット感を出すことができ、結果、回折構造を設けた構造体とオンデマンド印刷技術を組み合わせたものに関し、ホログラムオーバーレイ表面のマット調凹凸によって回折構造から回折光が散乱されるため、顔などの個人識別情報の視域が拡がり、容易に情報認証することができる。
【実施例】
【００４６】
＜実施例１：認証媒体Ｄ１の作製＞
図２に示すホログラムオーバーレイ１００の作製方法を以下に示す。
まず、基材１１として厚み１２μｍのポリエチレンテレフタレートフィルムを準備した。この基材１１の一方の面に、下記組成の離型インキをグラビア印刷方式で、乾燥後の膜厚が０．８μｍ厚となるように塗布、乾燥し、その後５０℃で５日間エージングしてフィラ
ーを有する離型層を作製した。
【００４７】
＜離型インキ組成＞
アクリルポリオール樹脂  ：  １００重量部
アクリルシリコン樹脂    ：  ５重量部
イソシアネート化合物    ：  ２０重量部
シリカ（粒径２μｍ）    ：  ２重量部
このように形成したフィラーを有する離型層の上に、グラビアコーターを用いて、受像層１３を形成し、オーブンで乾燥させた。受像層１３の材料としては、アクリルポリオールを使用し、乾燥後の膜厚は、２．０μｍとした。
【００４８】
次に、以下のようにして前記受像層１３上にレリーフ構造形成セル１４を形成した。
まず、支持体１４１として、厚み１２μｍのポリエチレンテレフタレートフィルムを準備した。この支持体１４１上に、グラビアコーターを用いて、剥離層１４２とレリーフ構造形成層１４４とをこの順に形成し、これらをオーブンで乾燥させた。剥離層１４２の材料としてはアクリル樹脂を使用し、レリーフ構造形成層１４４の材料としてはアクリルポリオールを使用した。剥離層１４２及びレリーフ構造形成層１４４の乾燥後の膜厚は、それぞれ０．６μ及び０．７μｍとした。
【００４９】
次に、ロールエンボス装置を用いた熱プレスにより、レリーフ構造形成層の表面に、ホログラムとしての微細凹凸を３種形成した。この時、形成した３種のサイズは５０ｍｍ×５０ｍｍで、凹凸形状の深さは約１００ｎｍで同一とした。また、３種の空間周波数はそれぞれ１１５０本／ｍｍ、１３５０本／ｍｍ、１５５０本／ｍｍとし、それぞれ波長λ＝６５０ｎｍのレッド（Ｒ）、波長λ＝５５０ｎｍのグリーン（Ｇ）、波長λ＝４５０ｎｍのブルー（Ｂ）に対応させている。
【００５０】
次いで、レリーフ構造形成層１４４上に、蒸着法により、硫化亜鉛からなる無機反射層１４５を形成した。無機反射層１４５の膜厚は５０ｎｍとした。
【００５１】
更に、この反射層上に熱可塑性樹脂であるポリエステル樹脂を印刷することにより、接着層１４６を形成した。接着層１４６の膜厚は０．６μｍとした。
【００５２】
次に、３００ｄｐｉのサーマルヘッドを用いた熱転写を行うことにより、前記３種の空間周波数を持つ各レリーフ構造形成セル１４ａ、１４ｂ、１４ｃを受像層１３上に作製した。具体的には、認証媒体用として顔画像を３階調となるように画像処理を行った。レリーフ構造形成セルの転写は、各階調に対応させて印字面積を変えて行っている。
以上の様にして図２に示すホログラムオーバーレイ１００を作製した。
【００５３】
次に、図７に示すカード媒体３００を以下の方法により作製した。
まず、被転写体としてカード用ＰＥＴ―Ｇ基材を準備した。
次に、図２に示すホログラムオーバーレイ１００をＰＥＴ―Ｇ基材の表面にホログラムオーバーレイ１００の基材１１が上側になるように重ね、ホログラムオーバーレイ１００の基材側からホットスタンプによる基材１１熱転写を行った。この時、熱転写の温度は、１６０℃とした。
【００５４】
次いで、ホログラムオーバーレイ１００の基材１１並びにフィラーを有する離型層を剥がし取ることにより図７に示すカード媒体３００を得た。以下、この認証媒体を「認証媒体Ｄ１」と呼ぶこととする。
【００５５】
＜実施例２：認証媒体Ｄ２の作製＞
以下のようにして図２に示すホログラムオーバーレイ１００の比較例となる構成を作製した。
まず、基材１１として厚み１２μｍのポリエチレンテレフタレートフィルムを準備した。この基材１１の一方の面に、グラビア印刷法で剥離層を形成し、これをオーブンで乾燥させた。剥離層の材料としてはアクリル樹脂を使用し、乾燥後の膜厚は、０．５μｍとした。
【００５６】
次に、グラビアコーターを用いて、受像層を形成し、オーブンで乾燥させた。受像層１３の材料としてはアクリルポリオールを使用した。受像層１３の乾燥後の膜厚は、２．０μｍとした。
【００５７】
次に、認証媒体Ｄ１の作製で示したのと同様の方法で、受像層の上にレリーフ構造形成セル１４を形成した。
以上のようにして、比較例となるホログラムオーバーレイを作製した。
【００５８】
次に、図７に示すカード媒体３００を以下の方法により作製した。
まず、被転写としてカード用のＰＥＴ―Ｇ基材を準備した。
次に、ホログラムオーバーレイをＰＥＴ―Ｇ基材の表面上にホログラムオーバーレイ１００の基材１１が上側となるように設け、ホログラムオーバーレイの基材側からホットスタンプによる熱転写を行った。この時、熱転写の温度は１６０℃とした。
【００５９】
次いで、ホログラムオーバーレイ１００の基材を剥がし、図７に示すカード媒体３００を得た。以下、この認証媒体を「認証媒体Ｄ２」と呼ぶこととする。
【００６０】
以上のようにして作製した認証媒体Ｄ１並びに認証媒体Ｄ２とをラボテスタ試験機にかけ、往復５００回の耐傷試験を行った。その結果、Ｄ１、Ｄ２共にホログラムオーバーレイの欠けや剥離が生じることは無かったが、照明光源の正反射光でホログラムオーバーレイ表面を観察した場合、認証媒体Ｄ２に比べ認証媒体Ｄ１の方が擦り傷等の視認がし難く、良好な外観を示した。
【００６１】
また、照明光源の適性角度にてレリーフ構造形成セルからの回折光を観察した際、認証媒体Ｄ１の視域の方が認証媒体Ｄ２に比べてやや拡がっていることが確認された。
【符号の説明】
【００６２】
１００  …ホログラムオーバーレイ
１１０  …ホログラムオーバーレイの被転写部
２００  …パスポート冊子
３００  …カード媒体
１１、２１  …基材
１２    …フィラーを有する離型層
１３、２３  …受像層
１４    …レリーフ構造形成群
１４ａ、１４ｂ、１４ｃ  …レリーフ構造セル
１５、２５  …熱圧
２０    …被転写体
１４１  …支持体
１４２  …剥離層
１４５  …無機反射層
１４６  …接着層
【図１】
2017007198.tif 000003
【図２】
2017007198.tif 000004
【図３】
2017007198.tif 000005
【図４】
2017007198.tif 000006
【図５】
2017007198.tif 000007
【図６】
2017007198.tif 000008
【図７】
2017007198.tif 000009